УСКОРИТЕЛЬ СХВАТЫВАНИЯ, СОДЕРЖАЩИЙ КРАХМАЛ, И СВЯЗАННАЯ С НИМ ПЛИТА, РАСТВОРНЫЕ СМЕСИ И СПОСОБЫ

1. Ускоритель схватывания, содержащий частицы дигидрата сульфата кальция и крахмал, имеющий растворимость в холодной воде по меньшей мере около 25 % и вязкость около 25 единиц Брабендера (BU) или менее для крахмала, находящегося в 30 % водной суспензии при 92 ºC.
2. Ускоритель схватывания по п. 1, отличающийся тем, что частицы дигидрата сульфата кальция имеют средний размер частиц от около 20 мкм до около 50 мкм.
3. Ускоритель схватывания по пп. 1-2, отличающийся тем, что крахмал имеет растворимость в холодной воде по меньшей мере около 35 %.
4. Ускоритель схватывания по любому из пп. 1-3, отличающийся тем, что ускоритель схватывания получают с помощью совместного измельчения дигидрата сульфата кальция в присутствии крахмала.
5. Ускоритель схватывания по любому из пп. 1-4, отличающийся тем, что крахмал присутствует в количестве от около 1 % до около 10 % от массы ускорителя схватывания.
6. Ускоритель схватывания по п. 4, отличающийся тем, что совместное измельчение происходит в шаровой мельнице.
7. Способ приготовления гипсокартонной плиты, включающий:
а) предоставление первого покровного листа;
b) приготовление растворной смеси, содержащей штукатурный гипс, воду и ускоритель схватывания по любому из пп. 1-6;
c) размещение растворной смеси между первым покровным листом и вторым покровным листом для формования составной конструкции;
d) отрезание плиты от составной конструкции; и
e) сушку плиты.
3
8. Растворная смесь, содержащая штукатурный гипс, воду и ускоритель схватывания по любому из пп. 1-6, отличающаяся тем, что в случае применения растворной смеси для изготовления гипсового сердечника, расположенного между двумя покровными листами в плите, имеющей плотность около 35 фунтов на кубический фут (560 кг/м) или менее, плита имеет сопротивление выдергиванию гвоздя по меньшей мере около 65 фунт-сил согласно нормативному документу ASTM 473-10, метод B.
9. Гипсокартонная плита, содержащая:
3
слой затвердевшего гипса, расположенный между двумя покровными листами, причем слой затвердевшего гипса сформирован из растворной смеси по п. 8, при этом плита имеет плотность около 35 фунтов на кубический фут (560 кг/м) или менее и сопротивление выдергиванию гвоздя по меньшей мере около 72 фунт-сил согласно нормативному документу ASTM 473-10, метод B.
10. Гипсокартонная плита, содержащая:
(a) гипсовый сердечник, имеющий первую и вторую стороны, причем сердечник содержит затвердевший гипс, сформированный из первой растворной смеси, содержащей воду и штукатурный гипс, и, необязательно, ускоритель схватывания, содержащий частицы дигидрата сульфата кальция и крахмал, имеющий растворимость в холодной воде по меньшей мере около 25 % и вязкость около 25 единиц Брабендера (BU) или менее для крахмала, находящегося в 30 % водной суспензии при 92°C; и
(b) усиленный слой, сформированный из второй растворной смеси по п. 8, причем усиленный слой находится в связующем взаимодействии с первой лицевой стороной сердечника; и, необязательно, одно или несколько из следующего:
i. усиленный слой имеет среднюю внутреннюю твердость, которая по меньшей мере приблизительно в 1,5 раза выше, чем средняя внутренняя твердость сердечника плиты,
ii. в случае применения ускорителя схватывания в процессе формирования сердечника расходуется по меньшей мере приблизительно в 1,2 раза больше термостойкого ускорителя схватывания, чем при формировании сердечника плиты,
iii. сердечник плиты имеет сухую плотность около 30 фунтов на кубический фут или менее,
iv. усиленный слой имеет сухую плотность по меньшей мере приблизительно в 1,1 раза выше сухой плотности сердечника плиты, и
v. первая растворная смесь имеет первое соотношение вода/штукатурный гипс, а вторая растворная смесь имеет второе соотношение вода/штукатурный гипс, причем второе соотношение вода/штукатурный гипс по меньшей мере приблизительно в 1,2 раза больше, чем первое соотношение вода/штукатурный гипс.